(57)【要約】【課題】止水注入剤が硬化した後に収縮することを抑えることができる止水注入剤を提供する。【解決手段】止水注入剤１は、ポリウレタン組成物を主成分として含み、複数の微細骨材を分散して含む。【選択図】図４
2020186644.tif 000002
【特許請求の範囲】
【請求項１】
ポリウレタン組成物を主成分として含み、
複数の微細骨材を分散して含む、
止水注入剤。
【請求項２】
粉体ポリマーを更に含む、
請求項１記載の止水注入剤。
【請求項３】
前記複数の微細骨材が複数の有機微粒子を含む、
請求項１又は請求項２記載の止水注入剤。
【請求項４】
前記複数の有機微粒子として、アクリル樹脂を含む、
請求項３記載の止水注入剤。
【請求項５】
前記アクリル樹脂として、軟質アクリル樹脂を含む、
請求項４記載の止水注入剤。
【請求項６】
前記アクリル樹脂として、硬質アクリル樹脂を含む、
請求項４記載の止水注入剤。
【請求項７】
前記アクリル樹脂として、架橋アクリル樹脂を含む、
請求項４記載の止水注入剤。
【請求項８】
前記複数の微細骨材として、多孔質状の複数の微粒子を含む、
請求項１〜７のいずれか一項に記載の止水注入剤。
【請求項９】
前記複数の微細骨材として、コア層と表面層とを有する多層状の複数の微粒子を含む、請求項１〜７のいずれか一項に記載の止水注入剤。
【請求項１０】
前記複数の有機微粒子としてポリウレタンを含む、
請求項３記載の止水注入剤。
【請求項１１】
前記複数の微細骨材は、平均粒子径が０．３μｍ以上８５μｍ以下の微粒子である、請求項１〜１０のいずれか一項に記載の止水注入剤。
【発明の詳細な説明】
【技術分野】
【０００１】
本発明は、止水注入剤に関する。
【背景技術】
【０００２】
特許文献１には、従来の止水注入剤（特許文献１では「充填材」）が記載されている。特許文献１に記載の発明では、床面と壁面の打継ぎ部やひび割れ部等の空隙部に通じるようにして注入穴を穿孔し、この注入穴に対して、充填材が充填される。充填材は、ウレタンを主成分としており、例えば、水と反応して硬化する。硬化した充填材は、空隙部を埋めることで、地下水が空隙部に浸入するのを遮ることができる。
【先行技術文献】
【特許文献】
【０００３】
【特許文献１】特開２０００−０１９９８号公報
【発明の概要】
【発明が解決しようとする課題】
【０００４】
ところで、一般に、地下水位は、例えば、降雨量、潮位等によって、高さが変動する。このため、地下水位が、充填材よりも低い位置にあるときが長期間続く可能性がある。この場合、充填材が乾燥することにより収縮し、その結果、充填材と空隙部の内面との間に隙間が生じて、地下水が漏水する可能性がある。
【０００５】
本発明は、上記事情に鑑みてなされ、止水注入剤が硬化した後に収縮することを抑えることができる止水注入剤を提供することを目的とする。
【課題を解決するための手段】
【０００６】
本発明に係る一態様の止水注入剤は、ポリウレタン組成物を主成分として含み、複数の微細骨材を分散して含む。
【発明の効果】
【０００７】
本発明に係る上記態様の止水注入剤は、止水注入剤が硬化した後に収縮することを抑えることができる、という利点がある。
【図面の簡単な説明】
【０００８】
【図１】本発明に係る一実施形態のコンクリート構造物に対する補修方法の第一ステップを説明する概略図である。
【図２】同上のコンクリート構造物に対する補修方法の第二ステップを説明する概略図である。
【図３】同上のコンクリート構造物に対し、充填材を充填する工程を説明する概略図である。
【図４】実施例１〜６の収縮試験において、面積変化の結果を示すグラフである。
【図５】図４の期間Ｘ１の拡大図である。
【図６】実施例１〜６の収縮試験において、体積変化の結果を示すグラフである。
【図７】図６の期間Ｘ２の拡大図である。コンクリート構造物に対し、充填材を充填する工程を説明する概略図である。
【図８】試験２の試料の測定箇所を示す概略図である。
【図９】実施例１０〜１９の収縮試験において、面積変化の結果を示すグラフである。
【図１０】実施例１０〜１９の収縮試験において、厚さの変化の結果を示すグラフである。
【図１１】実施例１０〜１９の収縮試験において、体積変化の結果を示すグラフである。
【発明を実施するための形態】
【０００９】
（１）実施形態
本実施形態に係る止水注入剤１は、コンクリート構造物２に生じた漏水箇所２１を補修するために用いられる。本実施形態に係るコンクリート構造物２は、少なくとも一部が地中に埋め込まれた構造物であり、地下水４に接触し得る。コンクリート構造物２としては、例えば、水槽、プール、ピット、溝、ダム、橋桁、カルバート、水路、地下に埋められる地下構造物等が挙げられる。地下構造物としては、例えば、上下水道施設、トンネル、地下鉄、地下駐車場、地下室、地下通路、地下街、共同溝等が挙げられる。
【００１０】
漏水箇所２１は、地下水４に接触するコンクリート構造物２の一面２４から、コンクリート構造物２の内部を通って、他の面２３まで続く空隙２１０（空洞を含む）を意味する。漏水箇所２１を通る水は、コンクリート構造物２の一面２４に形成された開口からコンクリート構造物２の内部に入り、他の面２３から漏れ出る。本開示に係る空隙２１０としては、例えば、コンクリート構造物２に生じたクラック、豆板（ジャンカ）、コンクリートの打継ぎ部、セパレータや配管、鋼材等がコンクリート構造物２を貫通した貫通部等が挙げられる。
【００１１】
止水注入剤１は、図２に示すように、補修の際に、コンクリート構造物２の表面２３において、漏水箇所２１に通じるように形成された穴２２に注入される。止水注入剤１は、穴２２に注入されると、穴２２だけでなく、穴２２に通じる空隙２１０にまで充填される。
【００１２】
空隙２１０及び穴２２に注入された止水注入剤１は、水と反応して発泡し、硬化する。要するに、漏水を生じさせる空隙２１０が、硬化した止水注入剤１（以下、止水注入剤１が硬化したものを「グラウト材１０」といい、硬化する前のものを「グラウト組成物」という場合がある）によって埋められる。これによって、コンクリート構造物２に生じた漏水箇所２１を補修することができる。なお、この補修方法については、後述の「（１．２）補修方法」で詳細に説明する。
【００１３】
（１．１）止水注入剤
本実施形態に係る止水注入剤１は、水と反応して発泡し、硬化する。本実施形態に係る止水注入剤１は、主剤と、主剤に添加された添加剤と、を備える。止水注入剤１は、添加剤として、複数の微細骨材と、粉体ポリマーと、を備える。
【００１４】
主剤は、止水注入剤１の主となる材料のことであり、本実施形態ではポリウレタン組成物である。具体的に、主剤は、親水型ポリウレタン組成物であり、特に、１液親水型ポリウレタン組成物である。ただし、本開示に係るポリウレタン組成物としては、１液型ポリウレタン組成物に限らず、２液型ポリウレタン組成物であってもよいし、疎水型であっても、親水型であってもよい。
【００１５】
微細骨材は、微細な固形物である。複数の微細骨材は、ポリウレタン組成物中において分散しており、ポリウレタン組成物が水と反応して発泡する際に、全体にわたって安定した発泡を実現させ得る。これによって、本実施形態に係るグラウト材１０は、均一でかつ比較的高い密度となる。要するに、本実施形態に係る止水注入剤１によれば、複数の微細骨材を含むため、安定した性状のグラウト材１０を得ることができる。
【００１６】
微細骨材は、ポリウレタン組成物に添加された際に、溶解又は物性変化を生じないような、性状が安定した材料であることが好ましい。本実施形態に係る微細骨材は、有機微粒子である。
【００１７】
本実施形態に係る有機微粒子は、アクリル酸エステル、スチレン、シリコーン及びナイロンの単重体（モノマー）分子を重合反応させて得られた重合体（ここでは、アクリル樹脂）である。アクリル樹脂としては、軟質アクリル、硬質アクリル又は架橋アクリルが挙げられる。ただし、本開示に係る有機微粒子は、アクリル樹脂に限らず、例えばポリウレタン等の重合体であってもよい。また、複数の微細骨材として、複数のアクリル樹脂からなる微粒子と、複数のポリウレタン樹脂からなる微粒子とが混在してもよい。
【００１８】
微粒子の形状としては、例えば、多孔質状、コア層と表面層とを有する多層状（例えば２層）、球体状、楕円球状、直方体状、立方体状、錘状、針状等が挙げられるが、特に制限はない。
【００１９】
ここで、本開示でいう「微粒子」とは、粒子径がミクロンオーダーである粒子のことである。ここでいう「ミクロンオーダー」とは、サブミクロンオーダーも含み、例えば、０．１μｍ以上１０００μｍ未満であることを意味する。
【００２０】
本実施形態に係る有機微粒子の平均粒子径は、０．３μｍ以上８５μｍ以下であることが好ましく、より好ましくは１μｍ以上５０μｍ以下であり、更に好ましくは、８μｍ以上３０μｍ以下である。ここでいう平均粒子径とは、コールターカウンター法（電気抵抗法）によって測定したものである。
【００２１】
複数の微細骨材の添加量としては、ポリウレタン組成物１００重量部に対し、１０重量部以上３０重量部以下であることが好ましく、より好ましくは、１０重量部以上２０重量部以下であり、更に好ましくは１５重量部以上２０重量部以下である。
【００２２】
粉体ポリマーは、エマルジョン化する性質を持つ微粒子である。本実施形態に係る粉体ポリマーは、エチレン−酢酸ビニル共重合樹脂の粉末である。ただし、本開示に係る粉体ポリマーとしては、エチレン−酢酸ビニル共重合樹脂の粉末に限らず、例えば、ポリアクリル酸エステル樹脂系の粉末等であってもよい。粉体ポリマーの添加量としては、ポリウレタン組成物１００重量部に対し、１重量部以上２０重量部以下の重量であることが好ましく、より好ましくは８重量部以上１２重量部以下である。
【００２３】
このような止水注入剤１は、水と混合すると、ポリウレタン組成物と水とが反応し、発泡して硬化する。本実施形態に係る止水注入剤１では、微細骨材が略均一に分散しているため、均一でかつ比較的高い密度のグラウト材１０を得ることができる。
【００２４】
（１．２）補修方法
以下、本実施形態に係る止水注入剤１の使用の一例として、補修方法を説明する。本実施形態に係る補修方法は、コンクリート構造物２にある漏水箇所２１を補修する方法である。本実施形態に係る補修方法は、第一ステップと、第二ステップと、を備える。本実施形態では、漏水箇所２１として、地中に埋め込まれたコンクリート構造物２に生じたクラックを一例とし、クラックを補修することについて説明する。
【００２５】
第一ステップは、漏水箇所２１と外部とを通じさせる穴２２を形成する工程である。第一ステップでは、図１に示すように、工具（ここでは、ハンマードリル）を用いて、コンクリート構造物２に穴２２を開ける。コンクリート構造物２が持つ面のうち、地下水４に接する面とは異なる面２３の表面に、工具を用いて、クラックと通じる穴２２を形成する。
【００２６】
穴２２は、直線状に形成される。穴２２の長手方向は、面２３に近付くに従って上方に行くように水平面に対して傾斜している。本実施形態に係る穴２２は、クラック（空隙２１０）に通じているため、クラック内を通る水は穴２２にまで至る。穴２２は、漏水箇所２１ごとに形成されることが好ましい。
【００２７】
第二ステップは、穴２２に対して止水注入剤１を注入する工程である。止水注入剤１の注入は、注入機を用いて行われる。注入機は、止水注入剤１を高い圧力（ここでは、約３５ＭＰａ）で吐出することができる。
【００２８】
穴２２に対し、止水注入剤１を高圧で注入すると、図２に示すように、止水注入剤１は、穴２２に充填されながら、次第に、穴２２を介してクラック（空隙２１０）に充填される。この時、クラック（空隙２１０）及び穴２２には地下水４が浸水していることから、止水注入剤１は水と接触する。
【００２９】
止水注入剤１は、図３に示すように、水と反応して発泡し、硬化する。硬化した止水注入剤１（つまり、グラウト材１０）によって、クラック（空隙２１０）及び穴２２が埋められ、水の浸入が遮られるため、コンクリート構造物２内への浸水及びコンクリート構造物２からの漏水を防ぐことができる。
【００３０】
第二ステップの後、注入機を穴２２から外し、図３に示すように、穴２２のうちのグラウト材１０が充填されていない部分に充填材３を充填する。これによって、補修が完了する。
【００３１】
ところで、土壌６中には、地下水４と、地下水４よりも地表側に位置する土壌水５と、がある。地下水４は、土壌６中において水が飽和している状態を意味し、土壌水５は、土壌６中において水が不飽和である状態を意味する。一般に、土壌水５と地下水４との境界面４１の水位（地下水位）は、例えば、降雨量や潮位等によって、位置が変動する。
【００３２】
このとき、地下水位が、コンクリート構造物２の地下水４と接する面２４における漏水箇所２１（詳しくは、面２４に現れるクラックの開口）よりも低い位置にあることが長期間続くと（例えば、図３参照）、グラウト材１０が乾燥するため、グラウト材１０が収縮しやすくなる。
【００３３】
しかし、本実施形態に係る止水注入剤１によれば、複数の微細骨材が分散して含まれているため、均一でかつ比較的高い密度を持つグラウト材１０を得ることができ、従来のグラウト材１０に比べて乾燥に伴う収縮を抑制することができる。このため、クラック等の空隙２１０の内面とグラウト材１０との界面において、グラウト材１０が収縮することによる隙間が生じることを抑えることができ、効果的な補修を行うことができる。
【００３４】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００３５】
本開示に係る止水注入剤１は、複数の微細骨材及び粉体ポリマーに加えて、例えば、通常の整泡剤、着色剤（染料、顔料）、可塑剤、充填剤、難燃剤、老化防止剤、抗酸化剤等の添加成分を適量範囲で含んでもよい。
【００３６】
上記実施形態に係る止水注入剤１は、コンクリート構造物２の漏水に対する補修方法に用いられたが、本開示に係る止水注入剤１は、用途は漏水の補修方法に限られず、例えば、コンクリートの建物の補修に用いられてもよい。
【００３７】
（３）実施例
以下、実施例により本発明を更に詳細に説明する。ただし、本開示に係る止水注入剤１は、以下の実施例に限定されない。
【００３８】
（３．１）試験１
試験１では、次の材料（実施例１〜６及び比較例１，２）を使用した。
【００３９】
（３．１．１）試料
（３．１．１．１）実施例１
実施例１に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：親水型ポリウレタン注入剤（製品名：ＴＡＰグラウト注入液、ＴＡ１２０Ｘ、製造販売元：茶谷産業（株））
・微細骨材：平均粒子径：２８μｍ、粒子形状：球形、材質：アクリル樹脂、タイプ：軟質  からなる有機微粒子（製品名：ＧＭ−２８０１、製造販売元：アイカ工業（株））
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００４０】
（３．１．１．２）実施例２
実施例２に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：親水型ポリウレタン注入剤（製品名：ＴＡＰグラウト注入液、ＴＡ１２０Ｘ、製造販売元：茶谷産業（株））
・微細骨材：平均粒子径：２８μｍ、粒子形状：球形、材質：アクリル樹脂、タイプ：硬質  からなる有機微粒子（製品名：ＧＢ−２８、製造販売元：アイカ工業（株））
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００４１】
（３．１．１．３）実施例３
実施例３に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：親水型ポリウレタン注入剤（製品名：ＴＡＰグラウト注入液、ＴＡ１２０Ｘ、製造販売元：茶谷産業（株））
・微細骨材：平均粒子径：２０μｍ、粒子形状：球形、材質：ポリウレタン、  からなる有機微粒子（製品名：ＧＵ−２０００Ｐ、製造販売元：アイカ工業（株））
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００４２】
（３．１．１．４）実施例４
実施例４に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：親水型ポリウレタン注入剤（製品名：ＴＡＰグラウト注入液、ＴＡ１２０Ｘ、製造販売元：茶谷産業（株））
・微細骨材：平均粒子径：２８μｍ、粒子形状：球形、材質：微架橋アクリル、タイプ：微架橋  からなる有機微粒子（製品名：ＧＭ−３０４９Ｌ、製造販売元：アイカ工業（株））
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００４３】
（３．１．１．５）実施例５
実施例５に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：親水型ポリウレタン注入剤（製品名：ＴＡＰグラウト注入液、ＴＡ１２０Ｘ、製造販売元：茶谷産業（株））
・微細骨材：平均粒子径：１０μｍ、粒子形状：球形、材質：アクリル樹脂、タイプ：多孔質  からなる有機微粒子（製品名：ＧＭ−１００５−１７、製造販売元：アイカ工業（株））
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００４４】
（３．１．１．６）実施例６
実施例６に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：親水型ポリウレタン注入剤（製品名：ＴＡＰグラウト注入液、ＴＡ１２０Ｘ、製造販売元：茶谷産業（株））
・微細骨材：平均粒子径：８μｍ、粒子形状：球形、材質：アクリル樹脂、タイプ：コア層と表面層とからなる２層構造  からなる有機微粒子（製品名：ＧＢＭ−５５−Ｓ−Ｆ、製造販売元：アイカ工業（株））
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００４５】
（３．１．１．７）比較例１
比較例１に係る試料として、ポリウレタン組成物（親水型ポリウレタン）を主成分とし、当該ポリウレタン組成物に、粉体ポリマーを混ぜてかく拌し、止水注入剤を得た。ポリウレタン組成物及び粉体ポリマーの詳細は次の通りである。
・ポリウレタン組成物：親水型ポリウレタン注入剤（製品名：ＴＡＰグラウト注入液、ＴＡ１２０Ｘ、製造販売元：茶谷産業（株））
・粉体ポリマー：製品名：スミカフレックス、製造販売元：住化ケムテックス（株）
試料の配合として、ポリウレタン組成物１００重量部に対し、粉体ポリマーを１０重量部添加した。
【００４６】
（３．１．１．８）比較例２
比較例２に係る試料として、ポリウレタン組成物（親水型ポリウレタン）のみとし、添加物を混ぜなかった。ポリウレタン組成物としては、実施例１〜６及び比較例１と同様、親水型ポリウレタン注入剤（製品名：ＴＡＰグラウト注入液、ＴＡ１２０Ｘ、製造販売元：茶谷産業（株））を用いた。
【００４７】
これら実施例１〜６及び比較例１，２について、表１に示す。
【表１】
2020186644.tif 000003
【００４８】
（３．１．２）収縮試験
実施例１〜６及び比較例１，２を用いて、収縮試験を行った。収縮試験では、各試料について、以下の条件で放置した。
【００４９】
１〜７日目については、各試料を湿潤条件で静置した。湿潤条件として、水を貯めた容器に各試料を浸し、各試料を水中に放置した。これは、止水注入剤１を穴２２に注入し（図２参照）、発泡・硬化することを想定している。
８〜４０日目については、各試料を、室温２４℃、湿度２５％ＲＨの密閉容器に放置した。これは、グラウト材１０が地下水位よりも低い位置にあり、湿潤状態にあることを想定している。
４０日目以降については、各試料を室温２４℃、湿度２５％ＲＨの大気中に放置した。これは、グラウト材１０が地下水位よりも高い位置にあり、乾燥した状態にあることを想定している。
【００５０】
各試料について、長さ方向の寸法、幅方向の寸法及び試料の厚さ寸法を測定した。そして、これら寸法から初期値に対する表面積の割合（「面積率」という場合がある）、初期値に対する体積の割合（「体積率」という場合がある）を算出した。その結果を図４〜７に示す。各グラフは、横軸が材齢（日）であり、縦軸が、初期値に対する割合を百分率で表した値である。
【００５１】
図４には、材齢７日から４３日の面積率を示している。ここでいう「面積率」とは、７日目の試料の表面の面積を初期値とした、当該初期値に対する面積の割合を示す。図５は、図４における期間Ｘ１（つまり、材齢４０日目〜４３日目）の拡大図である。
【００５２】
図６には、材齢７日から４３日の体積率を示している。ここでいう「体積率」とは、７日目の試料の体積を初期値とした、当該初期値に対する体積の割合を示す。図７は、図６における期間Ｘ２（つまり、材齢４０日目〜４３日目）の拡大図である。
【００５３】
図４〜７に示すように、実施例１〜６は、比較例１，２に比べて、面積率及び体積率が大きい。とくに、一定期間経過後の面積率及び体積率の差は顕著である。このことから、実施例１〜６は、比較例１，２に比べて、収縮率が小さく、特に一定期間を経過すると、より収縮が抑えられていることがわかった。
【００５４】
（３．１．３）引張試験
実施例３〜６、比較例２について、以下の条件で引張試験を行った。
【００５５】
実施例３〜６及び比較例２の試料を作製後、７日間水中に放置し、その後、２３±２℃、５０±１０％ＲＨの気中条件下で７日間養生した。その後、実施例３〜６及び比較例２の試料について、打ち抜き加工を行い、JIS K 6251に準拠するダンベル状３号形に形成した試験片を作製した。試験片として、各試料について、三つずつ作製した。２３±２℃、５０±１０％ＲＨの気中条件下で、試験片を２４時間静置した後、引張試験を実施した。
【００５６】
試験条件は、試験室温度  ２３℃、試験速度：５００ｍｍ／ｍｉｎとした。試験機には、デュアルコラム卓上型万能試験システム  5969（インストロン社製）  自動接触式伸び計  AutoX 750（インストロン社製）、試験機容量：ロードセル式  １ｋＮ  を用いた。
【００５７】
結果を表２に示す。
【表２】
2020186644.tif 000004
【００５８】
表２からもわかるように、比較例２に比べて、実施例３〜６の引張り強さの値及び切断時の伸びが大きい値を示している。このことから、ポリウレタン組成物である「ＴＡＰグラウト注入液、ＴＡ１２０Ｘ」に対して、粉体ポリマー及び微細骨材を添加すると、引張り強さが強くなることがわかった。
【００５９】
（３．２）試験２
試験２では、次の材料（実施例１０〜１９及び比較例１０，１１）を使用した。
【００６０】
（３．２．１）試料
（３．２．１．１）実施例１０
実施例１０に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：２８μｍ、粒子形状：球形、材質：ポリメタクリル酸メチル（ＰＭＭＡ）、タイプ：硬質  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６１】
（３．２．１．２）実施例１１
実施例１１に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：２８μｍ、粒子形状：球形、材質：ポリメタクリル酸ブチル（ＰＢＭＡ）、タイプ：軟質  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６２】
（３．２．１．３）実施例１２
実施例１２に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：２０μｍ、粒子形状：球形、材質：ポリウレタン、タイプ：軟質  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６３】
（３．２．１．４）実施例１３
実施例１３に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：２８μｍ、粒子形状：球形、材質：アクリル、タイプ：微架橋  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６４】
（３．２．１．５）実施例１４
実施例１４に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：１０μｍ、粒子形状：球形、材質：アクリル、タイプ：多孔質  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６５】
（３．２．１．６）実施例１５
実施例１５に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：８μｍ、粒子形状：球形、材質：アクリル、タイプ：コア層と表面層とからなる２層構造  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６６】
（３．２．１．７）実施例１６
実施例１６に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：４．５μｍ、粒子形状：球形、材質：シリコン、タイプ：硬質  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６７】
（３．２．１．８）実施例１７
実施例１７に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：０．５μｍ、粒子形状：球形、材質：アクリル、タイプ：コア層と表面層とからなる２層構造  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６８】
（３．２．１．９）実施例１８
実施例１８に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：４０μｍ、粒子形状：球形、材質：ポリメタクリル酸メチル（ＰＭＭＡ）、タイプ：硬質  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００６９】
（２．２．１．１０）実施例１９
実施例１９に係る試料として、ポリウレタン組成物（親水型ポリウレタン）を主成分とし、当該ポリウレタン組成物に、複数の微細骨材及び粉体ポリマーを混ぜてかく拌し、止水注入剤を得た。ポリウレタン組成物、微細骨材及び粉体ポリマーの詳細は次の通りである。
・ポリウレタン組成物：一液性ポリウレタン注入剤（製品名：ＵＧ−Ｉグラウト、製造販売元：(株)大阪防水建設社）
・微細骨材：平均粒子径：８５μｍ、粒子形状：球形、材質：ポリメタクリル酸メチル（ＰＭＭＡ）、タイプ：硬質  からなる有機微粒子
・粉体ポリマー：製品名：スミカフレックス、製造販売元：住化ケムテックス（株）
試料の配合として、ポリウレタン組成物１００重量部に対し、粉体ポリマーを１０重量部、微細骨材を１５重量部添加した。
【００７０】
（３．２．１．１１）比較例１０
比較例１０に係る試料として、ポリウレタン組成物（親水型ポリウレタン）を主成分とし、当該ポリウレタン組成物に、粉体ポリマーを混ぜてかく拌し、止水注入剤を得た。ポリウレタン組成物及び粉体ポリマーの詳細は次の通りである。
・ポリウレタン組成物：一液性ポリウレタン注入剤（製品名：ＵＧ−Ｉグラウト、製造販売元：(株)大阪防水建設社）
・粉体ポリマー：製品名：スミカフレックス、製造販売元：住化ケムテックス（株）
試料の配合として、ポリウレタン組成物１００重量部に対し、粉体ポリマーを１０重量部添加した。
【００７１】
（３．２．１．１２）比較例１１
比較例１１に係る試料として、ポリウレタン組成物（親水型ポリウレタン）のみとし、添加物を混ぜなかった。ポリウレタン組成物としては、実施例１０〜１９及び比較例１０と同様、一液性ポリウレタン注入剤（製品名：ＵＧ−Ｉグラウト、製造販売元：(株)大阪防水建設社）を用いた。
【００７２】
これら実施例１０〜１９及び比較例１０，１１について、表３に示す。
【表３】
2020186644.tif 000005
【００７３】
（３．２．２）収縮試験
実施例１０〜１９及び比較例１０，１１を用いて、収縮試験を行った。収縮試験では、各試料について、図８に示すように、測定点（図８中の点印）をマークした上で、各試料を、以下の条件で放置した。
【００７４】
１〜７日目については、各試料を湿潤条件で静置した。湿潤条件として、各試料を濡れた布で包み、箱状の容器に収納した。
８〜３５日目については、各試料を、室温２３℃±２℃、湿度５０±１０％ＲＨの気中条件下で静置した。
【００７５】
各試料について、３日目、７日目、９日目、１２日目、１４日目、１６日目、２１日目、２８日目、３５日目において、測定点の長さ方向の寸法Ｌ、測定点の幅方向の寸法Ｗ及び試料の厚さ寸法を測定した。
【００７６】
測定には、長さ方向の寸法Ｌ及び幅方向の寸法Ｗの測定については、デジタルノギス（ＣＤ−６０Ｃ及びＣＤ−２０ＡＰＸ  (株)ミツトヨ製）を使用し、厚さ寸法については、フォーラムラバー精密厚さ測定機を使用した。
【００７７】
これら測定結果から、初期値に対する表面積の割合（「面積率」という場合がある）、初期値に対する体積の割合（「体積率」という場合がある）、及び初期値に対する厚さ寸法の割合（「厚さ率」という場合がある）を算出した。その結果を図９〜１１に示す。各グラフは、横軸が材齢（日）であり、縦軸が、初期値に対する割合を百分率で表した値である。
【００７８】
図９〜１１からもわかるように、およそ材齢２６日以降において、実施例１０〜１９は、比較例１０，１１に比べて、初期値に対する表面積の割合、初期値に対する体積の割合、及び初期値に対する厚さの割合が大きい。すなわち、実施例１０〜１９に係る試料では、一定期間経過後は、比較例１０，１１に比べて、表面積、体積及び厚さの変化率が抑制できることがわかった。
【００７９】
（３．２．３）引張試験
実施例１０及び比較例１１の試料を用いて、以下の条件で引張試験を行った。
【００８０】
実施例１０及び比較例１１の試料について、打ち抜き加工を行い、JIS K 6251に準拠するダンベル状３号形に形成した試験片を作製した。試験片として、各試
料について、三つずつ作製した。２３±２℃、５０±１０％ＲＨの気中条件下で、試験片を２４時間静置した後、引張試験を実施した。
【００８１】
試験条件は、試験室温度  ２３℃、試験速度：５００ｍｍ／ｍｉｎとした。試験機には、デュアルコラム卓上型万能試験システム  5969（インストロン社製）  自動接触式伸び計  AutoX 750（インストロン社製）、試験機容量：ロードセル式  １ｋＮ  を用いた。
【００８２】
結果を表４に示す。
【表４】
2020186644.tif 000006
【００８３】
表４からもわかるように、ポリウレタン組成物である「ＵＧ−Ｉグラウト」に、粉体ポリマー及び微細骨材を添加した実施例１０と、ポリウレタン組成物である「ＵＧ−Ｉグラウト」のみの比較例１１とでは、それほど数値に差がない。このことから、ポリウレタン組成物である「ＵＧ−Ｉグラウト」に対して、粉体ポリマー及び微細骨材を添加しても、引張り強度や伸び率を低下させないことがわかった。
【００８４】
（３．２．３）付着強度試験
実施例１０及び比較例１１の試料を用いて、以下の条件で付着強度試験を行った。
【００８５】
実施例１０及び比較例１１の試料を、それぞれ、コンクリート平板（Ｗ３００ｍｍ×Ｌ３００ｍｍ×ｔ４０ｍｍ）の表面に、厚さ２ｍｍで塗布して静置する。各コンクリート平板について、１〜４日目は、２０℃の水中に静置し、５〜１１日目は、２０℃、３０％ＲＨの気中条件下で静置し、その後、付着強度試験を実施した。試験機として、建研式引張試験機（サンコーテクノ株式会社製  テクノスターＲ−１００００ＮＤ）を用い、コンクリート平板の塗布した面の任意の四か所で付着強度試験を行った。付着強度試験は、土木学会規準  JSCE-K531に準拠して行った。
【００８６】
結果を表５に示す。
【表５】
2020186644.tif 000007
【００８７】
表５からもわかるように、実施例１０は、比較例１１に比べて、軸引張力及び付着強度が大きい。このことから、ポリウレタン組成物に粉体ポリマー及び微細骨材を添加した止水注入剤のほうが、ポリウレタン組成物のみの止水注入剤よりも、コンクリートに対する付着力が強いことがわかった。
【符号の説明】
【００８８】
１      止水注入剤
２      コンクリート構造物
２１    漏水箇所
２１０  空隙
２２    穴
２３    構造物の面
２４    構造物の面
３      充填材
４      地下水
５      土壌水
６      土壌
【図１】
2020186644.tif 000008
【図２】
2020186644.tif 000009
【図３】
2020186644.tif 000010
【図４】
2020186644.tif 000011
【図５】
2020186644.tif 000012
【図６】
2020186644.tif 000013
【図７】
2020186644.tif 000014
【図８】
2020186644.tif 000015
【図９】
2020186644.tif 000016
【図１０】
2020186644.tif 000017
【図１１】
2020186644.tif 000018
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
ポリウレタン組成物を主成分として含み、
軟質アクリル樹脂からなる複数の微細骨材を分散して含む、
止水注入剤。
【請求項２】
ポリウレタン組成物を主成分として含み、
ポリウレタンからなる複数の微細骨材を分散して含む、
止水注入剤。
【請求項３】
ポリウレタン組成物を主成分として含み、
アクリル樹脂からなる複数の微細骨材を分散して含み、
前記微細骨材は、コア層と表面層とを有する多層状の複数の微粒子である、
止水注入剤。
【請求項４】
ポリウレタン組成物を主成分として含み、
ポリメタクリル酸メチル樹脂からなる複数の微細骨材を分散して含む、
止水注入剤。
【請求項５】
ポリウレタン組成物を主成分として含み、
ポリメタクリル酸ブチル樹脂からなる複数の微細骨材を分散して含む、
止水注入剤。
【請求項６】
ポリウレタン組成物を主成分として含み、
シリコン樹脂からなる複数の微細骨材を分散して含む、
止水注入剤。
【請求項７】
エチレン−酢酸ビニル共重合樹脂系の粉末又はポリアクリル酸エステル樹脂系の粉末からなる粉体ポリマーを更に含む、
請求項１〜６のいずれか一項に記載の止水注入剤。
【請求項８】
前記複数の微細骨材は、平均粒子径が０．３μｍ以上８５μｍ以下の微粒子である、
請求項１〜７のいずれか一項に記載の止水注入剤。